Brevet FR3051009A1 (20171110)
REVENDICATIONS1. Méthode pour le renforcement de murs, dalles, sols en béton ou autres éléments en béton en a) coupant des fentes (4) dans la couche superficielle du mur, du sol ou de l'objet en béton (1) devant être renforcé, b) nettoyant et remplissant (4) avec une résine adhésive (5) ou avec un mortier. En cas d'utilisation d'une résine, celle-ci débordera et se répandra sur la surface de l'objet en béton (1) pour l'amélioration de l'application ultérieure d'un revêtement, c) insérant et immergeant une ou plusieurs lamelles CFK pré-10 conditionnées (3) ou barres en fibre de carbone (7) dans la résine (5) ou le mortier, dans chaque fente (4). En cas d'utilisation de résine (5), la couvrir avec du sable de quartz, d) protégeant le mur, sol ou élément en béton renforcé (1) de l'humidité pendant au moins 8 heures, 15 e) appliquant un revêtement sur la couche de surface en béton renforcé.\n<CLM>\1\tMéthode pour le renforcement de murs, dalles, sols en béton ou d'autres éléments en béton (1) selon la revendication 1, caractérisée par les étapes suivantes : 20 al) définir et marquer l'emplacement et la direction des lamelles CFK (3) ou des barres en fibre de carbone (7) à appliquer dans la couche de surface d'un sol en béton (1) en mesurant sa surface et son épaisseur et en déterminant le calepinage d'application des lamelles CFK (3) ou des barres en fibre de carbone (7) de renforcement, 25 a2) couper des fentes (4) dans la couche superficielle du sol en béton (1) le long des marques, dans des largeurs de 3 mm à 8 mm et des profondeurs de 10 mm à 45 mm selon le type et le nombre de lamelles CFK (3) ou de barres en fibre de carbone (\n<CLM>\1\tavec une largeur de 10 mm à 20 mm, 30 b\n<CLM>\1\tnettoyer minutieusement les fentes (4) en les vidant, puis mesurer la température et l'humidité du béton (1), le point de rosée et la température de l'air, b2) mélanger une résine adhésive (5), avec un durcisseur pour obtenir une masse pâteuse de couleur homogène, 3051009 - 11 - b3) remplir les fentes (4) avec ledit mélange de résine adhésive (5) et le durcisseur de façon à ce qu'il déborde des fentes et couvre aussi la surface, cl) préparation des lamelles renforcées CFK (3) en les 5 nettoyant et les dégraissant par l'application d'un nettoyant de type Acétone sur leurs deux côtés, ou préparation des barres en fibre de carbone (7), c2) insérer les lamelles CFK (3) ou les barres en fibre de carbone (7) dans les fentes remplies (4) de telle façon qu'elles soient complètement immergées et entourées par la résine adhésive, c3) recouvrir les fentes et toute la surface où la résine a débordé, voire même toute la surface de la dalle ou plaque à renforcer avec du sable de quartz d'une granulométrie de 0,9 à 1,4 mm pour améliorer l'application ultérieure d'un revêtement, conformément aux étapes d) et e).\n<CLM>\1\tMéthode pour le renforcement de murs, dalles, sols en béton ou autres éléments en béton (1) selon la revendication 1, caractérisée par les étapes suivantes : a) couper des fentes (4) dans la couche de surface du mur, sol ou élément en béton (1) à renforcer, b) nettoyer et remplir les fentes (4) avec un mortier, c) insérer et immerger une ou plusieurs lamelles CFK (3) ou barres en fibre de carbone rendues rugueuses dans (7) le mortier dans chaque fente (4), d) appliquer un revêtement sur la surface de béton renforcé.\n<CLM>\1\tMéthode pour le renforcement de murs, dalles, sols en béton ou d'autres éléments en béton (1) selon la revendication 1, caractérisée par les étapes suivantes : a) couper des fentes se croisant (4) dans la couche de surface du sol de béton ou du mur de béton (1), celles dans la première direction avec une première profondeur, celles dans la deuxième direction avec une profondeur plus importante. Les fentes (4) doivent avoir un espace libre supplémentaire d'au moins 1 mm des deux côtés des bandes (3) ou des barres en fibre de carbone (7) pour que celles-ci puissent être insérées b) mélanger une résine adhésive (5) avec un durcisseur avec un mixeur mécanique à pales allant jusqu'à 400 tours par minute pendant au moins 3 minutes, à une température entre 15 °C et 25 °C, pour obtenir une pâte homogène et colorée. Remplir les fentes (4), avec ladite résine adhésive (5) avec un pistolet à cartouches. 3051009 - 12 -\n<CLM>\1\tMéthode pour le renforcement de murs, dalles, sols en béton ou d'autres éléments en béton (1) selon l'une des revendications 1, 2 ou 4, caractérisées par c) deux ou davantage de lamelles CFK (3) ou barres en fibre de 5 carbone (7) sont insérées dans chaque fentes remplies (4) de façon à ce qu'elles soient complètement immergées et entourées par la résine adhésive (5).\n<CLM>\1\tMéthode pour le renforcement de murs, dalles, sols en béton ou d'autres éléments en béton (1) selon la revendication 1, caractérisée par 10 les étapes suivantes sous a), b) et c) : al) définir et marquer sur la couche de surface du sol en béton (1) l'emplacement et la direction des lamelles CFK (3) ou barres en fibre de carbone (7) à appliquer en mesurant sa surface et son épaisseur et en déterminant le calepinage pour appliquer les lamelles CFK (3) ou barres en 15 fibre de carbone de renforcement (7), a2) couper des fentes (4) dans la couche de surface du sol de béton (1) le long du marquage, sur une largeur de 3 mm à 8 mm et une profondeur de 10 mm à 45 mm en fonction du type et du nombre de lamelles CFK de 10 à 20 mm de large (3) ou des barres en fibre de carbone 20 (7), b\n<CLM>\1\tnettoyer minutieusement les fentes (4) en les vidant, puis mesurer la température et l'humidité du béton (1), le point de rosée et la température de l'air environnant, b2) mélanger une résine adhésive (5) avec un durcisseur pour 25 obtenir une masse homogène et colorée, b3) remplir les fentes (4) avec ledit mélange de résine adhésive (5) et de durcisseur de façon à ce qu'il déborde des fentes (4), cl) préparer les lamelles CFK de renforcement (3) en les nettoyant, en les dégraissant et en appliquant un nettoyant de type Acétone 30 sur leurs deux côtés, ou en préparant les barres en fibre de carbone (7), c2) insérer les lamelles CFK (3) ou barres en fibre de carbone (7) dans les fentes remplies (4) de façon à ce qu'elles soient complètement immergées et entourées par la résine adhésive, c3) recouvrir les fentes et toute la surface où la résine a 35 débordé, voire toute la surface de la dalle ou plaque à renforcer avec du sable de quartz d'une granulométrie de 0,9 à 1,4 mm pour améliorer l'application ultérieure d'un revêtement, conformément aux étapes d) et e). 3051009 - 13 -\n<CLM>\1\tMur, dalle, sol en béton ou élément en béton (1), caractérisé par le fait qu'il comprend dans leur couche de surface au moins une fente (4) remplie d'une résine adhésive (5) ou d'un mortier et au moins d'une bande de renforcement (3) sous forme de lamelle CFK ou barre en fibre de 5 carbone (7).\n<CLM>\1\tMur, dalle, sol en béton ou élément en béton (1), conformément à la revendication 7, avec dans sa couche de surface plusieurs fentes (4) de 3 mm à 8 mm de largeur et d'une profondeur de 10 mm à 45 mm et dans ces fentes (4) une ou plusieurs lamelles CFK (3) de 10 10 mm à 20 mm de largeur et 1 mm à 4 mm d'épaisseur ou une ou plusieurs barres en fibre de carbone (7) avec des fentes adaptées à leur largeur (4).\n<CLM>\1\tMur, dalle, sol en béton ou élément en béton (1), conformément à la revendication 7 ou 8, caractérisée par le fait qu'il comprend, dans sa couche de surface, plusieurs fentes (4) de 3 mm à 8 mm 15 de largeur et d'une profondeur de 10 mm à 45 mm et dans ces fentes (4) une ou plusieurs lamelles CFK (3) de 10 mm à 20 mm de largeur et 1 mm à 4 mm d'épaisseur ou une ou plusieurs barres en fibre de carbone (7) avec une largeur de fente adaptée (4).\n<CLM>\1\tMur, dalle, sol en béton ou élément en béton (1), 20 conformément aux revendications précédentes 7 à 9, caractérisées par : dans sa couche de surface, plusieurs fentes croisées (4) de 3 mm à 8 mm de largeur, et dans une première direction d'une profondeur de 10 mm et dans une direction croisée à la première direction avec une profondeur plus grande jusqu'à 45 mm et dans ces fentes (4) une ou deux lamelles CFK (3) 25 de 10 mm à 20 mm de la largeur et 1 mm à 4 mm d'épaisseur ou une ou plusieurs barres en fibre de carbone (7) avec une largeur de fente adaptée (4).